【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
ＡａＭ１ＶＭ２ＷＭ３ＸＭ４ｙＭ５ＺＯ２−ｃ      （式１）
（式中、
Ａは、ナトリウムまたはナトリウムが主要構成成分である混合アルカリ金属のいずれかを含み；
Ｍ１は、酸化状態が０より大きく４＋以下のニッケルであり、
Ｍ２は、酸化状態が０より大きく４＋以下の金属を含み、
Ｍ３は、酸化状態２＋の金属を含み、
Ｍ４は、酸化状態が０より大きく４＋以下の金属を含み、
Ｍ５は、酸化状態３＋の金属を含み、
式中、
０≦ａ≦１、
ｖ＞０、
ｗおよびｙの少なくとも一方は、＞０であり、
ｘ≧０、
ｚ≧０、
ｃ＞０．１、
式中、（ａ、ｖ、ｗ、ｘ、ｙ、ｚおよびｃ）は、電気的中性を維持するように選択される）
を含む、化合物。
【請求項２】
Ｎｉ０．３３Ｍｎ０．３３Ｍ３０．１６７Ｔｉ０．１６７Ｏ１．８３を含む、請求項１に記載の化合物。
【請求項３】
Ｎｉ０．２５Ｔｉ０．２５Ｍｇ０．２５Ｍｎ０．２５Ｏ１．７５；
Ｎｉ０．３３Ｍｎ０．３３Ｍｇ０．１６７Ｔｉ０．１６７Ｏ１．８３；
Ｎｉ０．３３Ｍｎ０．３３Ｃｕ０．１６７Ｔｉ０．１６７Ｏ１．８３；
Ｎｉ０．３３Ｍｎ０．３３Ｚｎ０．１６７Ｔｉ０．１６７Ｏ１．８３；
Ｎｉ０．３３Ｍｎ０．３３Ｃａ０．１６７Ｔｉ０．１６７Ｏ１．８３；
Ｎｉ０．３５Ｍｎ０．３５Ｍｇ０．１５Ｔｉ０．１５Ｏ１．８５；
Ｎｉ０．３Ｍｎ０．３Ｍｇ０．２Ｔｉ０．２Ｏ１．８；
Ｎｉ０．３５Ｍｎ０．３５Ｍｇ０．０５Ｔｉ０．０５Ａｌ０．２Ｏ１．８５；
Ｎｉ０．３３Ｍｎ０．３３Ｍｇ０．１１Ｔｉ０．１１Ａｌ０．１１Ｏ１．８３；
Ｎｉ０．３Ｍｎ０．３Ｍｇ０．０５Ｔｉ０．０５Ａｌ０．３Ｏ１．８；
Ｎｉ０．３５Ｍｎ０．３５Ｍｇ０．１Ｔｉ０．１Ａｌ０．１Ｏ１．８５；
Ｎｉ０．３Ｍｎ０．３Ｍｇ０．１Ｔｉ０．１Ａｌ０．２Ｏ１．８；
Ｎｉ０．３３Ｍｎ０．３３Ａｌ０．３３Ｏ１．８３；
Ｎｉ０．３５Ｍｇ０．１５Ｍｎ０．５Ｏ１．８５；
Ｎｉ０．３３Ｍｇ０．１６７Ｍｎ０．５Ｏ１．８３；
Ｎｉ０．３Ｍｇ０．２Ｍｎ０．５Ｏ１．８；
Ｎｉ０．３５Ｍｇ０．１５Ｍｎ０．５Ｏ１．８５；
Ｎｉ０．３Ｍｇ０．２Ｍｎ０．５Ｏ１．８；
Ｎａ０．２Ｎｉ０．２５Ｔｉ０．２５Ｍｇ０．２５Ｍｎ０．２５Ｏ１．８５、
の１つまたは２つ以上を含む、請求項１に記載の化合物。
【請求項４】
Ｍ２が、マンガン、チタンおよびジルコニウムの１つまたは２つ以上から選択される金属を含み；
Ｍ３が、マグネシウム、カルシウム、銅、亜鉛およびコバルトの１つまたは２つ以上から選択される金属を含み；
Ｍ４が、マンガン、チタンおよびジルコニウムの１つまたは２つ以上から選択される金属を含み；
Ｍ５が、アルミニウム、鉄、コバルト、モリブデン、クロム、バナジウム、スカンジウムおよびイットリウムの１つまたは２つ以上から選択される金属を含む、
請求項１に記載の化合物。
【請求項５】
以下の：
ＡａＭ１ＶＭ２ＷＭ３ＸＭ４ｙＭ５ＺＯ２−ｃ        （式１）
の化合物を製造する方法であって、
Ｎｉ２＋／Ｎｉ４＋酸化還元対により決定された従来の理論比容量を超えて、式２の１種または２種以上のカソード活物質を含有する電気化学セルを充電するステップを含み；ここで、式２は：
Ａ’ａ’Ｍ１’ｖ’Ｍ２’ｗ’Ｍ３’ｘ’Ｍ４’ｙ’Ｍ５’ｚ’Ｏ２        （式２）
（式中、
Ａ’は、ナトリウムまたはナトリウムが主要構成成分である混合アルカリ金属のいずれかを含み；
Ｍ１’は、酸化状態２＋のニッケルであり、
Ｍ２’は、酸化状態４＋の金属を含み、
Ｍ３’は、酸化状態２＋の金属を含み、
Ｍ４’は、酸化状態４＋の金属を含み、
Ｍ５’は、酸化状態３＋の金属を含み、
１≦ａ’＜２；
０＜ｖ’＜０．５；
０＜ｗ’≦０．５；
０≦ｘ’＜０．５；
０≦ｙ’＜０．５；
ｚ’≧０；
および、式中、ｖ’、ｗ’、ｘ’、ｙ’およびｚ’は、全て電気的中性を維持するように選択される）
と定義される、方法。
【請求項６】
以下の：
ＡａＭ１ＶＭ２ＷＭ３ＸＭ４ｙＭ５ＺＯ２−ｃ        （式１）
の化合物を製造する方法であって、
式２の１種または２種以上のカソード活物質からＮａ２Ｏの正味損失を生じさせるステップを含み；ここで、式２は：
Ａ’ａ’Ｍ１’ｖ’Ｍ２’ｗ’Ｍ３’ｘ’Ｍ４’ｙ’Ｍ５’ｚ’Ｏ２（式２）
（式中、
Ａ’は、ナトリウムまたはナトリウムが主要構成成分である混合アルカリ金属のいずれかを含み；
Ｍ１’は、酸化状態２＋のニッケルであり、
Ｍ２’は、酸化状態４＋の金属を含み、
Ｍ３’は、酸化状態２＋の金属を含み、
Ｍ４’は、酸化状態４＋の金属を含み、
Ｍ５’は、酸化状態３＋の金属を含み、
１≦ａ’＜２；
０＜ｖ’＜０．５；
０＜ｗ’≦０．５；
０≦ｘ’＜０．５；
０≦ｙ’＜０．５；
ｚ’≧０；
および、式中、ｖ’、ｗ’、ｘ’、ｙ’およびｚ’は、全て電気的中性を維持するように選択される）
と定義される、方法。
【請求項７】
請求項１に記載の化合物を含む、電極。
【請求項８】
請求項１に記載の化合物を含む、エネルギー貯蔵デバイス。
【請求項９】
請求項７に記載の電極を含む、再充電可能なバッテリ。
【請求項１０】
請求項７に記載の電極を含む、電気化学デバイス。
【請求項１１】
請求項７に記載の電極を含む、エレクトロクロミックデバイス。
【請求項１２】
Ｎａイオンセルでの使用のための、酸素欠乏酸化物含有カソード化合物を作製する方法であって、
ａ）ニッケルおよび酸化状態が０より大きく４＋以下である少なくとも１つの他の金属を含む、酸化物含有カソード化合物を含む電気化学セルを形成すること；
ｂ）前記酸化物含有カソード化合物からの酸素損失を生じさせるため、およびそれにより前記酸素欠乏酸化物含有カソード化合物を形成するため、該電気化学セル内の前記酸化物含有カソード化合物をＮｉ２＋／Ｎｉ４＋酸化還元対に基づくその従来の理論容量を超えて充電すること、
を含む、方法。
【請求項１３】
前記酸化物含有カソード化合物がナトリウムイオンを失うまで、前記Ｎａイオンセルを充電することを含む、請求項１２に記載の方法。
【請求項１４】
ナトリウムイオンセル内の式１の酸化物含有カソード化合物の比電荷容量を最適化する方法であって、以下：
ａ）式２の酸化物含有カソード化合物を含むナトリウムイオンセルを形成すること；
ｂ）任意に、該セルを、Ｎｉ２＋／Ｎｉ４＋酸化還元対に基づく従来の理論容量内のセル電圧まで充電すること；
ｃ）該セルを、Ｎｉ２＋／Ｎｉ４＋酸化還元対に基づくその従来の理論容量を超えて充電されるカソード活物質をもたらすセル電圧まで充電すること；および
ｄ）前記充電プロセスの間に形成されたガスを除去するため、得られるＮａイオンセルを脱気すること
を含む、方法。
【請求項１５】
Ｎａイオンセル内の式１の酸化物含有カソード化合物を使用する方法であって、以下：
ａ）式２の酸化物含有カソード活物質を含むＮａイオンセルを、形成すること；
ｂ）任意に、該セルを、Ｎｉ２＋／Ｎｉ４＋酸化還元対に基づく従来の理論容量内のセル電圧まで充電すること；
ｃ）および、該Ｎａイオンセルを、Ｎｉ２＋／Ｎｉ４＋酸化還元対に基づくその従来の理論容量を超えて充電される式２の前記酸化物含有カソード活物質をもたらすセル電圧まで充電すること；
ｄ）前記充電プロセスの間に形成されたガスを除去するため、得られるＮａイオンセルを脱気すること；および
ｅ）Ｎｉ２＋／Ｎｉ４＋酸化還元対に基づく正常電圧制限内の電圧においてステップｂ）からの前記Ｎａイオンセルをサイクルさせること、
を含む、方法。
【請求項１６】
Ｎａイオンセル内の式１の酸化物含有カソード化合物を使用する方法であって、以下のステップ：
ａ）式１の前記酸化物含有カソード化合物を含むＮａイオンセルを、形成すること；および
ｂ）Ｎｉ２＋／Ｎｉ４＋酸化還元対に基づく正常電圧制限内の電圧においてステップａ）からの前記Ｎａイオンセルをサイクルさせること、
を含む、方法。